(57)【特許請求の範囲】
【請求項１】
電界紡糸法によりポリアミドナノファイバを製造する方法であって、マルチノズル装置を使用するマルチノズル電界紡糸法、またはノズルフリーの装置を使用するノズルフリー電界紡糸であり、
−  高電圧を印加する工程、
−  ポリマーと溶媒とを含むポリマー溶液を、前記マルチノズル装置、または前記ノズルフリー装置に供給し、前記高電圧の影響下、荷電ジェット流に変換する工程、
−  前記ジェット流を基材に堆積させるか、またはコレクターで捕集する工程、および
−  前記ジェット流中の前記ポリマーを固化させ、それによりナノファイバを形成する工
程
を含み、かつ前記ポリマーが、５．５以下のＣ／Ｎ比、および３５，０００以下の重量平均分子量（Ｍｗ）を有する半結晶ポリアミドを含む、方法。
【請求項２】
マルチノズル電界紡糸法であり、
−  一連の紡糸ノズルを含むスピナレットとコレクターの間、または独立した電極とコレクターの間に、前記高電圧を印加する工程、
−  ポリマーと溶媒を含むポリマー溶液の流れを前記スピナレットに供給する工程、および
−  前記ポリマー溶液を前記紡糸ノズルを通して前記スピナレットから導出させ、前記高電圧の影響下、荷電ジェット流に変換する工程
を含む、請求項１に記載の方法。
【請求項３】
ノズルフリー電界紡糸法である、請求項１に記載の方法。
【請求項４】
前記Ｃ／Ｎ比が２〜５の範囲であり、かつ／または前記ポリアミドがポリアミド４６のホモポリアミド、ポリアミド２６、ポリアミド４、ポリアミド３６である、請求項１〜３のいずれか一項に記載の方法。
【請求項５】
前記ポリアミドが前記ポリマーに対して少なくとも５０重量％含まれ、かつ前記ポリアミドが２，０００〜３０，０００のＭｗを有する、請求項１〜４のいずれか一項に記載の方法。
【請求項６】
前記ポリマーが、５．５超のＣ／Ｎ比および／または３５，０００以下のＭｗを有する第２のポリアミド、および／または水溶性ポリマーを含む、請求項１〜５のいずれか一項に記載の方法。
【請求項７】
前記溶液が、添加剤を含む、請求項１〜６のいずれか一項に記載の方法。
【請求項８】
前記溶媒が、（Ｉ）水、水溶性の塩、並びにメタノール、エタノール、グリコールおよび／またはグリセリン、あるいは（ＩＩ）ギ酸および／または酢酸、並びに水、メタノール、エタノール、グリコール、グリセリンおよびギ酸メチルからなる群より選択される少なくとも１種の液体を含む、請求項１〜７のいずれか一項に記載の方法。
【請求項９】
次の工程：洗浄工程、乾燥工程、硬化工程、および／または後圧縮工程の１つ以上を含む、請求項１〜８のいずれか一項に記載の方法。
【請求項１０】
５．５以下のＣ／Ｎ比および３５，０００以下のＭｗを有するポリアミドを含むポリマー組成物からなる、請求項１〜９のいずれか一項に記載の方法によって得られるナノファイバ。
【請求項１１】
５未満のＣ／Ｎ比および少なくとも３００℃のＴｍを有するポリアミドを含むポリマー組成物からなる、請求項１〜９のいずれか一項に記載の方法によって得られるナノファイバ。
【請求項１２】
請求項１０または１１に記載の、または請求項１〜９のいずれか一項に記載の方法によって得られるナノファイバ、あるいはそれから作製されたマイクロポーラスメンブレンの、次の用途：ガス／ガスろ過、高温ガスろ過、粒子ろ過、精密ろ過、限外ろ過、ナノろ過、逆浸透などの液体ろ過などの分子分離およびろ過；廃水浄化、オイルおよび燃料ろ過電気透析、電気的脱イオン、バッテリーおよび燃料電池などの電気化学的用途；薬剤および栄養補助成分を含む放出制御の用途；パートラクション（ｐｅｒｔｒａｃｔｉｏｎ）、パーベーパレイションおよびコンタクター用途；酵素の不動化、および加湿材、ドラッグデリバリー；（工業用）ふき取り布、外科用ガウンおよび掛け布、創傷包帯、組織工学、防護服、触媒担体、およびコーティングのいずれか１つに使用するための使用。
【請求項１３】
請求項１０または１１に記載の、または請求項１〜９のいずれか一項に記載の方法によって得られるナノファイバ、あるいはそれから作製されたマイクロポーラスメンブレンを使用する分離方法。
【発明の詳細な説明】
【発明の詳細な説明】
【０００１】
本発明は、電界紡糸によるポリアミドナノファイバの製造方法に係り、さらに詳しくは、ポリアミドナノファイバの大規模電界紡糸およびナノファイバメンブレンの製造に関する。本発明はまた、そのようなポリアミドナノファイバからなる不織繊維ウェブを用いたナノファイバメンブレン構造体、並びに、それから製造される製品、およびその使用に関する。
【０００２】
ポリマー細繊維としても知られる高分子ナノファイバは、フィルターなどの多くの用途で有用な不織繊維ウェブの形態で製造することができる。高分子ナノファイバはまた、他の様々な分野でも広く使用されている。そのような分野としては、とりわけ、組織工学、特殊フィルター、補強材、防護服、触媒担体および各種コーティング材の分野が挙げられる。
【０００３】
ポリマー細繊維の製造に従来使用されている１つの手法は、電界紡糸法である。ナノファイバは様々なポリマーから製造することができ、その選択は、使用目的に関連する、熱、湿度、反応物質、機械的ストレスなどに対する安定性の要求に依存するであろう。ナノファイバの製造に使用するポリマーとしては、特にポリアミドが挙げられる。
【０００４】
ポリアミドから作られるナノファイバは、例えば米国特許出願公開第２００４／００６０２６８号明細書に記載されている。前記特許出願で使用されているポリアミドは、ナイロン６，６６，６１０、ナイロン６６、およびナイロン４６とナイロン６６とのコポリアミドである。米国特許出願公開第２００４／００６０２６８号明細書には、そこに記載のポリアミドナノファイバが電界紡糸により製造されたと記載されているが、前記方法についてあまり詳細には記載されていない。
【０００５】
米国特許出願公開第２００９／００４２０２９号明細書には、ポリアミド１１およびポリアミド１２から電界紡糸によって作られた繊維が記載されている。このポリアミドは、ギ酸およびジクロロメタンを含む溶液から紡糸された。紡糸溶液の濃度は低かった（３〜５重量％）が、このナノファイバの多くはリボン形状であり、ファイバの直径分布が比較的広いという特徴を有していた。
【０００６】
大規模電界紡糸は、通常、例えば国際公開第０５／０７３４４１号パンフレット（参照により本明細書中に組み込まれる）に記載されているようなマルチノズル装置を用いたマルチノズル電界紡糸により、また、例えばＮａｎｏｓｐｉｄｅｒＴＭ装置、バブル紡糸などのノズルフリーの装置を使用したノズルフリー電界紡糸により、または、例えば国際公開第０３／０８０９０５号パンフレット（参照により本明細書中に組み込まれる）に記載されているような電気ブローにより実施される。しかしながら、針を備えたシリンジを使用するなど、単一ノズル装置を使用した多くの科学的研究が行われている。
【０００７】
電界紡糸法は、一般に、そして特にポリアミドナノファイバの場合に、いくつかの問題を抱えており、特にマルチノズルのスピナレットを使用して工業規模で実施するときに問題がある。これらの問題は、例えば、国際公開第０５／０３３３８１−Ａ２号パンフレット、国際公開第０５／０７３４４１−Ａ１号パンフレットおよび米国特許出願公開第２００９／０１２３５９１号明細書などにより、よく知られている。
【０００８】
国際公開第０５／０３３３８１−Ａ２号パンフレットには、電界紡糸について以下のような詳細な記述がある。導電性流体（例えば、荷電半希釈ポリマー溶液または荷電ポリマー溶融体）に外部静電場を印加すると、表面張力が電場と平衡になるような、懸濁した円錐状の液滴が形成される。電界紡糸は、静電場が十分に強くて液体の表面張力に打ち勝つときに行われる。その場合、液滴は不安定になり、スピナレットチップの表面から小さなジェットが噴出する。それが接地したターゲットに達すると、ジェット流は、細かいサブミクロンサイズのファイバが相互に絡み合ったウェブとして捕集することができる。これらの不織のナノスケールのファイバ（ナノファイバ）から得られるフィルムは、体積に対する表面積の比が非常に大きい。
【０００９】
国際公開第０５／０３３３８１−Ａ２号パンフレットに記載されているように、電界紡糸ファイバの製造方法における大きな技術的問題に取り組まなければならないことを認識することは重要である。技術的影響が大きいのは、製造速度である。例えば、ポリマー溶融体が直径７００μｍのノズルを有するスピナレットから紡糸され、最終フィラメントが直径２５０ｎｍに形成される場合を考えると、この場合、延伸比は約３×１０６になるであろう。１つのスピナレットからの通常の押出能力は、約１６ｍｇ／分（すなわち１ｇ／ｈｒ）であるから、高速溶融紡糸法が達成できる最高速度（１０，０００ｍ／分、すなわち１６７ｍ／ｓ）と比べると、最終のフィラメント速度は約１３６ｍ／ｓとなるであろう。このように、従来の電界紡糸におけるスピナレットの処理量は、商業的な高速溶融紡糸法の約１０００分の１である。
【００１０】
電界紡糸ファイバの大量生産における他の大きな技術的問題は、電界紡糸中のスピナレットの集合状態である。高速溶融紡糸のように真っ直ぐに進むマルチジェット配置は、隣接する電場がしばしば互いに干渉し合うため、使用することができない。
【００１１】
国際公開第０５／０７３４４１−Ａ１号パンフレットに記載の装置は、マルチノズルを含むノズルブロックと、このノズルブロックから紡糸されるファイバを集合するコレクターと、ノズルブロックおよびコレクターに電圧を印加する電圧発生装置を含む。国際公開第０５／０７３４４１号パンフレットで使用されているポリマーは、相対粘度が３．２（９６％硫酸溶液中で測定）のナイロン６であり、これは４８，０００ｇ／ｍｏｌのＭｗに対応する。このポリマーは、例えば固形分２０％で粘度が１０５０ｃＰｓの紡糸液を製造するために使用される。国際公開第０５／０７３４４１号パンフレットでは、電界紡糸は一般に１ホール当たり１０”２〜１０〜３ｇ／分の非常に低い処理速度で行われている。そのため、１ホールで実施される電界紡糸は、商業化目的に必要な大量生産には適していない。商業化に必要な大量生産に使用する大規模電界紡糸装置では、複数のノズルが狭いスペースに配置されなければならない。しかしながら従来の電界紡糸装置では、所定のスペースに限定された数のノズルを配置することは不可能であり、それ故、商業化に必要な大量生産を困難なものにしている。さらに、従来の水平型電界紡糸装置では、ノズルにより紡糸されていないポリマー液の凝集体がコレクタープレートに付着する現象（以下、「液滴」という）が生じ、それにより製品の品質が低下するという他の問題がある。この問題を解決するために、国際公開第０５／０７３４４１号パンフレットでは、ノズルの出口がノズルブロックに上向きに取り付けられ、コレクターがノズルブロックの上方に位置する、所謂ボトムアップ型の電界紡糸装置を提案している。
【００１２】
米国特許出願公開第２００９／０１２３５９１号明細書（米国特許出願第１０／９３６，５６８号明細書の分割出願）によれば、電界紡糸によるナノファイバ製造の大きな技術的障壁は、製造速度の遅さと、ポリマー溶液に対するプロセスが限られていることにある。これに関連する問題は、米国特許出願公開第２００９／０１２３５９１号明細書に以下のように要約されている。
１．第１の障壁には、隣接する電極（または紡糸ジェット）間の電界の干渉が含まれ、これが、マルチジェット電界紡糸ダイブロック内に構築される電極間の最小分離距離またはスピナレットの最大密度を限定している。
２．第２の障壁は、個々のスピナレットの処理量の低さに関連する。言い換えれば、ファイバのサイズが非常に細くなれば、電界紡糸プロセスの生産量は非常に少なくなる。
３．第３の障壁は、長時間にわたる連続運転の能力と、最小限の労力を伴ったマルチスピナレットの自動クリーニングの能力によって制限される。
４．電界紡糸の最後の障壁は、溶液処理に制限があることであり、溶媒を使用するためにこの技術の工業的適用が大きく妨げられている。
【００１３】
米国特許出願公開第２００９／０１２３５９１号明細書では、従来の電界紡糸技術における（２）〜（４）の技術的ハードルに打ち勝つ解決策として特定のスピナレットの構成を、また、ガスブローにより（１）の流体ジェット流に影響を及ぼすことを提案している。しかしながら、全ての電界紡糸プロセスをガスブロー式に改造できるものでもなく、従来の装置はガスブローを含んでいない。
【００１４】
米国特許出願公開第２００９／０１２３５９１号明細書は、同じ問題に取り組み、そして電界紡糸を一部ベースとした高処理製造法：電気ブロー紡糸法によるナノファイバの製造装置および製造方法を提案している他の特許出願、国際公開第０３／０８９０５号パンフレットを引用している。米国特許出願公開第２００９／０１２３５９１号明細書によれば、この開示された技術には、次のようないくつかの欠点がある。ブロー中に十分に大きな紡糸延伸比を達成するために電界を十分に利用しておらず、したがって、あまり細径のファイバ（例えば、直径が３００ｎｍ未満のファイバ）を製造することができない。スピナレット上へのポリマーの堆積（蓄積）が避けられず、持続的運転に重大な問題を引き起こすため、長期間の運転能力（例えば、＞５日）を継続することができない。
【００１５】
電界紡糸ファイバに関する刊行物の多くは、モノフィラメント実験を用いており、大量生産におけるマルチフィラメント電界紡糸で直面する問題を無視している。
【００１６】
例えば、Ｓ．Ｓ．ＯｊｈａらはＪ．Ａｐｐｌ．Ｐｏｌｙｍｅｒ  Ｓｃ．，Ｖｏｌ．１０８，３０８〜３１９（２００８）で、電界紡糸ファイバのモルフォロジーを分子量およびプロセスパラメータの関数として記載している。ポリマー溶液が、ギ酸中で、Ｍｗが異なるナイロン−６ポリマーから製造された。溶液が、キャピラリーチップを有するシリンジから吐出された。低Ｍｗのナイロン６（Ｍｗ３０，０００）ではビーズが多く生成されたことが示された。このビーズの生成は、濃度を増加させても、Ｍｗを５０，０００にしても減少し、Ｍｗを６３，０００にすると一層減少した。
【００１７】
特許出願、仏国特許出願公開第２９１１１５１−Ａ１号明細書にもまた、シリンジおよび針を備えた装置を使用したポリアミドナノファイバの製造が記載されている。Ｍｗが１０，０００〜５０，０００のポリアミド６およびポリアミド６，６のギ酸溶液が記載されている。４０〜３５０ｎｍの範囲の細い直径を有するが、広い分布を有するナノファイバが得られている。
【００１８】
Ｃ．Ｈｕａｎｇらは、Ｎａｎｏｔｅｃｈｎｏｌｏｇｙ  １７（２００６）１５５８〜１５６３で、ポリアミド４．６のギ酸溶液から製造した細径の電界紡糸ポリマーナノファイバについて記載している。ポリアミド４．６はＡｌｄｒｉｃｈの一グレードであり、そのＭｗを測定したところ４５，０００であった。低濃度での紡糸過程でビーズが連なった状態のナノファイバが生成されるのを回避するために、電界紡糸溶液に少量のピリジンが加えられた。そのような低濃度では、細径のファイバが得られた。より高濃度で固形分が１２％を超えると、ナノファイバの直径は急激に、略指数関数的に増大するようであった。
【００１９】
大規模な商業的電界紡糸に要求される他の要件は、ポリマー溶液粘度の長期安定性である。一般に、電界紡糸に使用されるポリマーは溶解され、その溶液は比較的大きい容器またはタンクに貯蔵され、電界紡糸プロセスで完全に消費されるまでに数週間かかる。ポリマー溶液の粘度は、得られるナノファイバのファイバ径およびその分布に大きく影響するため、安定なポリマー−溶媒系を有することが重要である。
【００２０】
このように、大規模生産に使用できる、ナノファイバ、より特にポリアミドナノファイバを製造するための改良電界紡糸法が明らかに要求されている。
【００２１】
本発明の目的は、上記欠点の全ては有さない、すなわち、あるいは、少なくともある程度はそう言える、細径で、狭いファイバ分布を有し、かつビーズの生成が少ないナノファイバの製造に適し、同時に、生産性が高く、かつ大規模に実施し得る電界紡糸法を提供することにある。
【００２２】
この目的は、本発明の電界紡糸法、すなわち、マルチノズル装置を使用するマルチノズル電界紡糸法、またはノズルフリーの装置を使用するノズルフリー電界紡糸であって、
−  高電圧を印加する工程、
−  ポリマーと溶媒とを含むポリマー溶液を、マルチノズル装置、またはノズルフリー装置に供給し、高電圧の影響下、荷電ジェット流に変換する工程、
−  ジェット流を基材に堆積させるか、またはコレクターで捕集する工程、および
−  ジェット流中のポリマーを固化させ、それによりナノファイバを形成する工程、
を含み、かつポリマーが、５．５以下のＣ／Ｎ比、および３５，０００以下の重量平均分子量（Ｍｗ）を有する半結晶ポリアミドを含む方法により達成された。
【００２３】
Ｃ／Ｎ比は、本明細書中では、ポリアミド中の炭素原子（Ｃ）の数とポリアミド中の窒素原子（Ｎ）の数との比であると理解される。
【００２４】
本発明の方法は、多数のナノファイバを同時に生成し、かつ大規模で実施することができる電界紡糸法である。
【００２５】
そのような方法では、高電圧を印加すると、ノズル、またはフリーに存在する液体からの溶液からテイラーコーンが形成される。そのようなテイラーコーンを形成するのに必要な電圧は、通常、少なくとも２．５ｋＶである。電圧は、５０ｋＶもしくは６０ｋＶ、またはさらにそれ以上、例えば６５ｋＶとしてもよい。適切には、電圧は少なくとも１０ｋＶであり、好ましくは少なくとも２０ｋＶ、より特には少なくとも３０ｋＶである。
【００２６】
本方法は、マルチノズル装置、通常は一連のノズルを有するスピナレットを使用したマルチノズル電界紡糸により、また、例えばＮａｎｏｓｐｉｄｅｒＴＭ装置、またはバブルスピニングを使用するなどの、ノズルフリー装置を使用したノズルフリー電界紡糸により実施することができる。マルチノズル紡糸は、場合により、電気ブローにおけるような、ノズル周りへの強制空気流と組み合わせてもよい。
【００２７】
そのような大規模マルチノズル電界紡糸法は、
−  一連の紡糸ノズルを含むスピナレットとコレクターの間、または独立した電極とコレクターの間に、高電圧を印加する工程、
−  ポリマーと溶媒を含むポリマー溶液の流れをスピナレットに供給する工程、
−  ポリマー溶液を紡糸ノズルを通してスピナレットから導出させ、高電圧の影響下、荷電ジェット流に変換する工程、
−  ジェット流をコレクターまたは基材に堆積または捕集させる工程、
−  ジェット流中のポリマーを、コレクターまたは基材に堆積または捕集させる前、またはその間に固化させ、それによりナノファイバを形成する工程
を含む。
【００２８】
ノズルフリーの方法では、ノズルを有するスピナレットは存在せず、それに向けて溶液が供給され、それからイェット（ｙｅｔ）流が形成される他の装置が存在する。例えば、溶液をナノスパイダー装置の場合のように回転電極で引き上げるか、または、（バブルスピニングの場合のように）溶液を通してガスを放出させることにより溶液から泡を生成させる。ノズルフリー法では、そのような手段で供給された溶液が高電圧の影響下に一連のテーラーコーンを生成する。臨界電圧を超えると、これらのテーラーコーンから荷電ジェット流が形成され、先にマルチノズル法で記載したように、最終的にナノファイバが生成する。
【００２９】
本発明の方法の第１の実施形態では、ポリマー溶液中のポリマーは、５．５以下のＣ／Ｎ比および３５，０００以下の重量平均分子量（Ｍｗ）を有する半結晶ポリアミドを含む。
【００３０】
５．５以下のＣ／Ｎ比および３５，０００以下のＭｗを有する前記半結晶ポリアミドを使用する本発明の方法の効果は多様である。製造されたマルチファイバの組み合わせ中でのファイバの太さの変動は、（または高Ｍｗの分枝状ポリアミドを添加することにより減少する。ポリアミド濃度がより高いポリマー溶液、例えば１５重量％超、および２０重量％超のものでさえ使用することができ、より高い生産性を与える。プロセス条件は、得ようとするファイバが細いかまたは太いかにより意図的に選択することができ、同時に生産速度を最大化し、かつファイバの平均太さまたはファイバの平均径をコントロールすることができる。本発明の方法により製造されるナノファイバの太さは広範囲に変えることができる。すなわち、この方法では、プロセス条件を、比較的細いファイバも（例えば、溶液の粘度を低下させる、ポリマーの分子量を小さくすることにより）、比較的太いファイバも（例えば、溶液粘度を上げる、ギ酸／エタノール混合物中のエタノール含有量を増加させることにより）製造できるように選択することができる。
【００３１】
本方法では、Ｍｗが比較的高い、対応するポリアミドおよび他のポリアミドに対して、同程度の溶媒組成および濃度で、ノズル閉塞がより少なくなる。本方法では、環境により優しい溶媒組成、特に水含有量がより多い溶媒組成を使用することができる。Ｃ／Ｎ比が６超の前記標準の半結晶ポリアミドとは対照的に、本発明の方法で使用するポリアミドは、ギ酸／水混合物中において高い水含有率で処理することができる。
【００３２】
本方法では、他の方法では加工できないか、または溶融加工中の劣化が激しい高融点のポリアミドポリマーを、ナノファイバに加工することができる。
【００３３】
他のポリアミドに関し、ナイロン６では２０％超、ナイロン６，６６，６１０では１０％超の濃度のものは大規模マルチノズルスピナレットで使用することができず、これらのポリマーの溶液粘度を変えても、ファイバの太さは大きく変化しないという事実からすれば、先の結果は驚くべきものである。ナイロン６では、直径が約１００ｎｍのファイバが得られ、ナイロン６，６６，６１０では直径が２００〜３００ｎｍの範囲のファイバが得られる。ナイロン６のＭｗを減少させると、電界紡糸プロセスは円滑に行われず、良好な品質のナノファイバを製造することには繋がらない。
【００３４】
第２の実施形態では、ポリマーは、少なくとも６のＣ／Ｎ比および３５，０００以下のＭｗを有する第１のポリアミドと、高Ｍｗの直鎖状ポリアミドである第２のポリアミドを含む。
【００３５】
第２のポリアミドは、場合によりアニオン重合で合成されていてもよい高Ｍｗ直鎖状ポリアミド、または高Ｍｗ分枝状ポリアミドとすることができ、ポリマーの全重量に対して０〜１０重量％含まれることが好ましく、０〜５重量％含まれることがより好ましい。また、第１のポリアミドのＭｗは５，０００〜２５，０００の範囲であることが好ましい。
【００３６】
第２の実施形態の方法では、プロセスは安定しており、品質が良好で、シャープなファイバ径分布を有し、かつビーズの生成が非常に少ないファイバ製品が得られる。これは、Ｍｗの小さいポリアミドのみを含む溶液を使用する、対応する方法とは対照的である。比較的低粘度の溶液および／または高濃度を達成するために、そのような低Ｍｗのポリアミドを使用した以前の試みでは、通常、ビーズ、またはビーズが混入したファイバが生成され（特に（生産性を高めるために）マルチノズルに高電圧を印加した場合）、かつ細いファイバおよび／または機械的特性が劣るものが生成された。
【００３７】
半結晶ポリアミド中の半結晶という用語は、本明細書中では、アモルファス相に隣接して結晶相を固体形態で含むポリアミドを意味する。結晶相の存在は、Ｘ線回折および示差走査熱量計（ＤＳＣ）などの各種方法により検証することができる。そのような部分的に結晶化したポリアミドの融点も、ＤＳＣにより測定することができる。
【００３８】
さらに以下で使用されている用語の融点は、本明細書中では、ＡＳＴＭ  Ｄ３４１８−９７に従い、ＤＳＣにより、窒素下、昇温速度１０℃／分で測定される、溶融速度が最大となる温度をいう。
【００３９】
なお、さらに、ｘおよびｙを下限および上限とするｘ〜ｙの範囲という形式の範囲の表記法では、これらの限界値がその範囲に含まれるものとする。
【００４０】
本発明の方法で使用することができるポリアミドは、直鎖状ジアミンＨ２Ｎ−（ＣＨ２）Ｘ−ＮＨ２（但し、Ｘ＝２、３、４、５、および／または６）と、ジカルボン酸ＨＯ２Ｃ（ＣＨ２）ＹＣＯ２Ｈ（但し、Ｙ＝０、１、２、３、および／または４）から得られるポリアミドである。Ｃ６ジアミン、すなわちＣ原子が６個のジアミンと、Ｃ６ジカルボン酸、すなわちＣ原子が６個のジカルボン酸を併用する場合、Ｃ／Ｎ比を５．５以下とするには、これらをより短いジアミンおよび／またはより短いジカルボン酸と結合させなければならないことは明らかである。使用し得る他のポリアミドは、アミノ酸Ｈ２Ｎ−（ＣＨ２）Ｚ−ＣＯ２Ｈ、またはラクタム［ＮＨ（ＣＨ２）−ＺＣＯ］（Ｚ＝１、２、３、４および／または５）から得られるポリアミドである。
【００４１】
Ｃ／Ｎ比が全体で５．５以下であれば、上記モノマーと、Ｃ原子を６個以上含むモノマー単位を結合させたコポリアミドもまた使用することができる。コポリマーは、ＰＡ４６が７０重量％超でＰＡ６単位が３０重量％以下のＰＡ４６／６、およびＰＡ４６が７０重量％超でＰＡ６６単位が３０重量％以下のＰＡ４６／６６であることが好ましい。
【００４２】
５．５以下のＣ／Ｎ比および３５，０００以下の重量平均分子量（Ｍｗ）を有する半結晶ポリアミドとして使用し得る適切な半結晶ポリアミドとしては、ホモポリマーポリアミド４６、ポリアミド２６、ポリアミド２４、ポリアミド４、ポリアミド３６およびポリアミド５６と、これらのコポリマーが挙げられる。
【００４３】
Ｃ／Ｎ比は４〜５．５の範囲であることが好ましく、４．５〜５．２５の範囲であることがより好ましい。
【００４４】
また、半結晶ポリアミドは、ホモポリマーを含むことが好ましく、ホモポリマーは、Ｃ／Ｎ比が５のナイロン４６、およびＣ／Ｎ比が４のナイロン２６であることがより好ましい。
【００４５】
ポリアミド２６および２４、並びにそれらのコポリマーのような低Ｃ／Ｎ比のポリアミド、特にそれらのホモポリマーは、一般に、融点が非常に高いという特徴を有しており、これらのポリマーは高温で加工すると、通常分解する。この分解のために、これらのポリマーを高温で加工することができず、特に溶融加工することができない。そして、多くの場合、それらの高Ｍｗ製品を製造することもまた不可能である。本方法では、良好な特性を有するナノファイバを製造することが可能である。
【００４６】
Ｃ／Ｎ比が５．５以下の半結晶ポリアミドは、ポリマーの全量と比較して、その含有量を広範囲に変化させることができる。半結晶ポリアミドの量は、適切には、ナノファイバに含まれるポリマーの全量に対して、少なくとも５０重量％、より好ましくは７５〜１００重量％の範囲、特に好ましくは９０〜１００重量％である。
【００４７】
半結晶ポリアミドの重量平均Ｍｗは、３５，０００以下であれば、広い範囲にわたって変化させることができる。本明細書でいう重量平均分子量（Ｍｗ）は、ゲル透過クロマトグラフィ（ＧＰＣ）、より特に、３重検出法と組み合わせたサイズ排除クロマトグラフィ（ＳＥＣ）で分子量分布を測定することにより求められる。ＧＰＣ装置は、本明細書では、粘度、屈折率および光散乱検出（９０度）と組み合わされる。測定は、ヘキサフルオロイソプロパノールの重量に対して０．１重量％のトリフルオロ酢酸カリウムを含むヘキサフルオロイソプロパノールを溶媒として使用し、かつ３本のＰＦＧ  ｌｉｎｅａｒ  ＸＬシリカカラムを装着したサイズ排除クロマトグラフを使用して実施される。重量平均分子量は、Ｖｉｓｃｏｔｅｋ社のソフトウェアＴｒｉＳＥＣ３．０を使用して、測定した分子量分布から算出する。Ｍｗはｇ／ｍｏｌの単位で表される。３重検出法には、この方法では絶対値が得られ、外部参照を必要としないという利点がある。
【００４８】
Ｍｗは、適切には少なくとも１，０００、好ましくは少なくとも２，０００、より好ましくは５，０００〜３０，０００の範囲、より一層好ましくは１０，０００〜２５，０００の範囲である。Ｍｗをより低くすることの利点は、より高い濃度であっても本プロセスで使用することができ、かつ／または溶媒が水またはアルコールをより多く含有し得ることにある。
【００４９】
非常に低いＭｗのポリアミド、すなわち１，０００〜５，０００の範囲のＭｗを有するポリアミドは、高Ｍｗのポリアミドである第２のポリアミドと併用させることが適切である。第２のポリアミドは、高Ｍｗの直鎖状ポリアミド（場合により、アニオン重合されたものであってもよい）、または高Ｍｗ分枝状ポリアミドとすることができ、ポリマーの全重量に対し、好ましくは０〜１０重量％、より好ましくは０〜５重量％含有させる。このような低Ｍｗポリアミドポリマーを使用する利点は、製造されたナノファイバウェブ中の個々のナノファイバ間の密着性が増大し、かつ生産性が増大することにある。
【００５０】
５．５以下のＣ／Ｎ比および３５，０００以下のＭｗを有するポリアミドは、また、異なるポリアミドの混合物で構成されていてもよい。例えば、混合物は、Ｍｗが５，０００〜３５，０００の範囲、または３５，０００に等しいポリアミドと併用した、Ｍｗが非常に低い、例えば１，０００〜５，０００の範囲のポリアミドから構成されていてもよい。
【００５１】
溶液中のポリマーには、半結晶ポリアミドに加えて他の１種または複数種のポリマーを含有させてもよい。含有させることができる他のポリマーは、溶液に使用される溶媒に溶解または分散するものであればいかなるポリマーであってもよい。そのようなポリマーの含有量は、ポリマーの全重量に対して５０重量％以下であることが好ましい。より好ましくは０〜２５重量％の範囲であり、より一層好ましくは０〜５重量％の範囲である。
【００５２】
他のポリマーは、例えば、第２のポリアミドと呼ばれる他のポリアミドであってもよい。このように、ポリマーは、第１のポリアミドと呼ばれる、５．５以下のＣ／Ｎ比および３５，０００以下のＭｗを有するポリアミドと、第２のポリアミドとを含むポリアミドの混合物を含むことができる。第２のポリアミドは、第１のポリアミドと同一の化学組成のものであっても、異なる化学組成のものであってもよい。適切には、第２のポリアミドは、高Ｍｗの直鎖状ポリアミド、または高Ｍｗの分枝状ポリアミドである。高Ｍｗのポリアミドは、アニオン重合で合成されたポリアミドであり得る。第２のポリアミドはまた、５．５超のＣ／Ｎ比および／または５０，０００超、好ましくは７０，０００超、より好ましくは１００，０００ｇ／ｍｏｌ超で、２００，０００ｇ／ｍｏｌもしくはそれ以上までのＭｗを有するポリアミドであり得る。
【００５３】
第２のポリアミドは、ポリマーの全重量％に対して０〜１０重量％含まれることが好ましく、０．５〜５重量％含まれることがより好ましい。第２のポリマーがそのような限定された量で含まれることの利点は、特にポリマーが５０，０００超のＭｗを有する高Ｍｗポリアミド、またはその分枝状構造体である場合、比較的太いナノファイバの製造を依然可能としつつ、溶液の剪断粘度を低く維持することができることである。
【００５４】
ポリマー溶液に使用する溶媒は、適切には溶媒の混合物からなる。より詳しくは、溶媒の混合物は異なる極性溶媒の組み合わせを含む。これらの極性溶媒は、酸、アルコール、水から選択してもよく、場合により、エステルなどのより極性の弱い溶媒、および／または塩などの溶解促進剤を併用してもよい。
【００５５】
適切な溶媒混合物としては、（Ｉ）水、水溶性の塩、並びにメタノール、エタノール、グリコールおよび／またはグリセリンのいずれかを含み、場合によりＮＨ３、脂肪族アミンおよび／またはジアミンのいずれかを含んでもよい混合物、あるいは（ＩＩ）ギ酸および／または酢酸、並びに水、メタノール、エタノール、グリコール、グリセリンおよびギ酸メチルからなる群より選択される少なくとも１種の液体を含む混合物が挙げられる。純粋なギ酸、またはギ酸と酸の酸の混合物もまた使用することができる。
【００５６】
本発明の方法で使用するポリアミドが親水性であることが、その低Ｍｗ性と相まって、水および／またはアルコールの含有量が比較的多い溶媒混合物の使用を可能にしている。
【００５７】
水をギ酸とともに含む溶媒混合物においては、水は、溶媒混合物の全重量に対して少なくとも１５重量％含まれることが好ましく、２０〜３０重量％含まれることがより好ましい。
【００５８】
水をメタノールおよび塩とともに含む溶媒混合物においては、水は、溶媒混合物の全重量に対して少なくとも３０重量％含まれることが好ましく、４０〜６０重量％含まれることがより好ましい。
【００５９】
水の含有量がより多いことの利点は、プロセスが環境により優しくなり、溶媒コストがより低減され、相分離がより速く起こり、かつジェット流中のポリマーの固化がより早期に起こることである。
【００６０】
水の含有量がより多いことの可能性は、プロセスの柔軟性を促進するためにも使用することができる。水の含有量は、スピナレットに入る前の供給流れ、すなわち供給工程の溶液に、水を添加することにより増加させることができる。そうすることにより、高濃度のポリマー溶液を含む単一貯蔵タンク、異なる濃度およびファイバ直径を使用することができる。水を加えることで、溶液中のポリマー濃度および／または溶液の粘度および／またはスピナレットを出た後の相分離の速度を制御することができ、それにより、得られるファイバの直径を調節することができる。水は、そのまま加えることができるが、好ましくは１種または２種以上の共溶媒の一部で希釈する。これは、ポリマーの早期沈殿によって引き起こされる溶媒組成における過度の局所的変化を防止するために行うことができる。
【００６１】
水を含む溶液中のポリマーは、また、上記溶媒およびポリマーとは別に水溶性ポリマーを含むことができる。水溶性ポリマーは、製造されたナノファイバから水と共に抽出することができ、これにより微孔性ナノファイバを得ることができる。水溶性ポリマーとしてはポリビニルピロリドン（ＰＶＰ）が適している。
【００６２】
溶液は、さらに１種以上の添加剤を含んでもよい。
【００６３】
適切な添加剤としては、表面張力剤もしくは界面活性剤（例えば、ペルフオルオロアクリジン）、架橋剤、粘度調節剤（例えば、ＨＹＢＲＡＮＥなどの超分枝状ポリマー）、電解質、抗微生物添加剤、粘着性改良剤、例えば無水マレイン酸グラフト化ゴム、またはＰＰもしくはＰＥＴを基質とした他の粘着性改良添加剤、ナノチューブまたはナノクレイなどのナノ粒子などが挙げられる。適切な電解質としては、水溶性金属塩、このような金属アルカリ金属塩、アルカリ土類金属塩および亜鉛の塩が挙げられる。適切な電解質の例は、ＬｉＣｌ、ＨＣＯＯＫ（ギ酸カリウム）、ＣａＣｌ２、ＺｎＣｌ２、ＫＩ３、ＮａＩ３である。電解質は、溶液の全重量に対して０〜２重量％含有させることが好ましい。水溶性の塩は製造されたナノファイバから水と共に抽出することができ、これにより微孔性ナノファイバを得ることができる。
【００６４】
高分子ナノファイバへナノ粒子を取り込ませると、ナノ粒子がファイバの機械的、電気的、熱的、磁気的、光学的および化学的特性を変化または促進さえもすることから、さらなる利点が付与される。
【００６５】
電界紡糸法では、ジェット流中のポリマーが固化し、それによりナノファイバが形成され、そして、ジェット流および／またはそれから得られたナノファイバがコレクターまたは基材に堆積または捕集される。
【００６６】
適切には、ナノファイバは、ロールまたはマンドレルにより半連続的に巻き取られる。これらのナノファイバは、また、その後、特性をさらに改善するために後延伸することができる。あるいは、ナノファイバを基材またはコレクタープレート上に集めて、ナノファイバの不織ウェブを形成することができる。
【００６７】
本発明の方法で得られたナノファイバは、連続的に巻き取られたファイバとして得られたか、不織ウェブとして得られたか、または他の任意の形状で得られたかに関係なく、１工程以上の処理工程にさらに供することができる。例えば、ナノファイバに、洗浄、乾燥、硬化、アニールおよび／または後圧縮を行うことができる。
【００６８】
ジェット流中のポリマーが固化し、ナノファイバが形成されたなら、ポリマーは水に不溶であるから、適切には、ナノファイバを水で洗浄し、その後、乾燥させる。乾燥は、１００℃超の温度で行うことが好ましい。この温度は２００℃でも、それを超える温度であってさえもよいであろう。
【００６９】
ポリマー溶液およびそれから製造されるナノファイバが架橋剤または粘着性改良剤を含むならば、架橋工程を適用することが有利である。
【００７０】
本発明はまた、本発明の方法、およびその特定の好ましい実施形態により得られるナノファイバに関し、それぞれ、５．５以下のＣ／Ｎ比および３５，０００以下のＭｗを有するポリアミドを含むポリマー組成物からなるナノファイバに関する。
【００７１】
この組成物に含まれるポリアミドは、上記のように、５．５以下のＣ／Ｎ比および３５，０００以下のＭｗを有するポリアミドであればいかなるものであってもよく、第１のポリアミドとも呼ばれる。ナノファイバの製造に使用する溶液に含まれ、第１のポリアミドと共に沈殿し得る、任意成分の第２のポリアミド、他のポリマー、および添加剤についても同様である。これらの成分についても、ポリマーの種類や量などに関する実施例および実施形態が、ポリマー組成物に適用される。
【００７２】
好ましくは、ナノファイバは
ａ）５．５以下のＣ／Ｎ比および３５，０００以下のＭｗを有するポリアミド７５〜１００重量％
ｂ）５．５超のＣ／Ｎ比および／または３５，０００超のＭｗを有するポリアミド、並びに／あるいは他のポリマーである第２のポリマー０〜２５重量％
（ここで、ａ）およびｂ）の重量％は、ａ）およびｂ）の全重量に対するものである）、および
ｃ）少なくとも１種の添加剤０〜２５重量％（ここで、ｃ）の重量％はａ）、ｂ）およびｃ）の全重量に対するものである）
からなるポリマー組成物からなる。
【００７３】
より好ましくは、第１のポリアミド（ａ）は５未満のＣ／Ｎ比を有する。
【００７４】
また、好ましくは、ナノファイバ中のポリアミドは、少なくとも２５０℃、好ましくは少なくとも２７０℃、より好ましくは少なくとも２９０℃、特に好ましくは３００〜３５０℃の融点（Ｔｍ）を有する。
【００７５】
本発明はまた、
（ｉ）本発明はまた、５未満のＣ／Ｎ比および３５，０００超のＭｗを有するポリアミド７５〜１００重量％、からなるポリマー組成物からなるナノファイバに関する
（ｉｉ）少なくとも５のＣ／Ｎ比を有するポリアミドおよび／または他のポリマーのいずれかである第２のポリマー０〜２５重量％
（ここで、（ｉ）および（ｉｉ）の重量％は（ｉ）および（ｉｉ）の全重量に対するものである）、および（ｉｉｉ）少なくとも１種の添加剤０〜２５重量％（ここで、（ｉｉｉ）の重量％は（ｉ）、（ｉｉ）および（ｉｉｉ）の全重量に対するものである）
からなるポリマー組成物からなるナノファイバに関する。
【００７６】
そのようなナノファイバは、５未満のＣ／Ｎ比および３５，０００未満のＭｗを有するポリアミドを使用する本発明の方法の後、後圧縮工程またはアニーリング工程を行うことにより製造することができる。この方法の利点は、得られるナノファイバが非常に良好な機械的および高温特性を有していることであり、他の方法ではそのようなナノファイバは製造することができなかった。
【００７７】
本発明のナノファイバ中のポリアミドは、融点が少なくとも２９０℃であることが好ましく、３００〜３５０℃であることがより好ましい。そのような特性は、５未満のＣ／Ｎ比を有するポリアミドとして、例えば、ＰＡ２６、ＰＡ４もしくはＰＡ４４のホモポリアミド、またはＰＡ２６、ＰＡ４もしくはＰＡ４４それぞれのコポリアミド（コモノマーを少量含有）を含むナノファイバに、後圧縮工程またはアニーリング工程を行うことより得ることができる。
【００７８】
本発明はまた、本発明の方法の第２の実施形態により得られるナノファイバに関し、それぞれ、５．５超のＣ／Ｎ比を有し、かつ３５，０００以下のＭｗを有するポリアミド、および３５，０００超のＭｗを有する直鎖状または分枝状ポリアミドを含むポリアミド組成物からなるナノファイバに関する。
【００７９】
本発明、または本発明の方法の実施形態の１つにより得られるナノファイバは、広範囲のファイバ径を有することができる。ファイバ径は、５〜５００ｎｍ、またはこれを超える場合さえあり、好ましくは５０〜３００ｎｍ、より好ましくは１００〜２５０ｎｍである。本明細書中でいう平均径は、走査電子顕微鏡（ＳＥＭ）により統計的に十分多数の測定点で測定した数平均径である。
【００８０】
ファイバ径は次のように決定した。各ナノファイバ試料、またはそのウェブ層について、倍率５，０００×で十（１０）枚のＳＥＭ像を撮影した。各写真で十（１０）個の明瞭に識別できるナノファイバの直径を測定し記録して、合計で百（１００）個の個別の測定値を得た。欠陥部は含めなかった（すなわち、ナノファイバ塊、ポリマー滴、ナノファイバの交差部分）。各ナノファイバ試料の数平均ファイバ径を、百（１００）個の個別の測定値から算出した。
【００８１】
本発明、並びにその種々の実施例および実施形態のナノファイバは、連続したマルチフィラメントファイバの形態、または不織ウェブの形態であり得る。本発明の方法により製造されたナノファイバから作られた不織ウェブは、メンブレンの用途に非常に適している。そのようなメンブレンはナノファイバメンブレンまたはマイクロポーラスメンブレンと称することができる。
【００８２】
本発明はまた、本発明、並びにその種々の実施例および実施形態のナノファイバ、または本発明の方法の一実施形態により得られたナノファイバの、マイクロポーラスメンブレンにおける使用に関するとともに、それから作られた、次の用途：ガス／ガスろ過、高温ガスろ過、粒子ろ過、液体ろ過（精密ろ過、限外ろ過、ナノろ過、逆浸透など）のような分子分離およびろ過；廃水浄化、オイルおよび燃料ろ過；電気透析、電気的脱イオン、バッテリー（例えば、バッテリー用セパレータ）および燃料電池などの電気化学的用途；薬剤および栄養補助成分を含む放出制御の用途；パートラクション（ｐｅｒｔｒａｃｔｉｏｎ）、パーベーパレイションおよびコンタクター用途；酵素の不動化、および加湿材、ドラッグデリバリー；（工業用）ふき取り布、外科用ガウンおよび掛け布、創傷包帯、組織工学、防護服、触媒担体、および各種コーティングのいずれか１つに使用するためのマイクロポーラスメンブレンに関する。このメンブレンはまた、例えば、透明フィルムなどのフィルムと組み合わせることにより補強材として使用することができる。
【００８３】
本発明のナノファイバ、およびそれから作られた製品は親水性であり、したがって医療用途に非常に適している。そのような親水性ポリマーは、タンパク質凝固性をごく僅かに示すか、または全く示さない。このメンブレンは非常に高いフィルター効率を有しており、極性溶媒および水と組み合わせて使用すると有利である。創傷包帯では、メンブレンは抗微生物添加剤を含有させると有利である。抗微生物添加剤は、電界紡糸プロセスの前に溶液に加えてもよく、例えば、本発明の方法で得られる多孔質のナノファイバメンブレンに塗布してもよい。
【００８４】
以下の実施例および比較例により本発明をさらに詳しく説明する。
【００８５】
［方法］
［ゲル透過クロマトグラフィ（ＧＰＣ）による分子量の測定］
Ｖｉｓｃｏｔｅｋ  Ｔｒｉｐｌｅ  Ｄｅｔｅｃｔｏｒ  Ａｎａｌｙｚｅｒ（ＴＤＡ  ３０２）およびＶｉｓｃｏｔｅｋ  ＰＤＡと接続したＶｉｓｃｏｔｅｋ  ＧＰＣｍａｘ装置（Ｍａｌｖｅｒｎ）を使用してＧＰＣ測定を行った。３本の７μのＰＦＧ  ｌｉｎｅａｒ  ＸＬカラム（ＰＳＳ）を使用した。移動相は、改質剤として０．１重量％のトリフルオロ酢酸カリウムを含むヘキサフルオロイソプロパノールとした。流量は０．８ｍｌ／分とした。ＳＥＣ装置、カラムおよび検出器は３５℃で操作した。データを収集し、３重検出器（屈折率、粘度および光散乱）キャリブレーションをベースに、Ｏｍｎｉｓｅｃ  ４．６．１ソフトウェア（Ｖｉｓｃｏｔｅｋ）を使用して分析した。試料は、溶媒（移動相と同じ）に溶解する前に真空中で１６時間乾燥させた。溶液は、ＧＰＣ装置に注入する前に０．４５μｍのフィルター（Ｓｃｈｌｅｉｃｈｅｒ  ＆  Ｓｃｈｕｅｌｌ）でろ過した。
【００８６】
［溶液粘度］
ポリマー溶液の溶液粘度を、円筒測定システムに適したＣ−ＰＴＤ２００−ＳＮ８０４２５５０２（Ｐｅｌｔｉｅｒ）温度制御装置を備えたＡｎｔｏｎ  Ｐａａｒ  Ｐｈｙｓｉｃａ  ＭＣＲ  ５０１レオメータにより測定した。測定システムとして、同心円筒システムＣＣ２７（シリアルナンバー１７７０、直径２６．６４ｍｍ、同心度６μｍ）を使用した。使い捨てシリンダーを使用し、個々の溶液毎に新しいものを使用した。測定中の蒸発を防止／最小化するために、シリンダーの上部に取り付けた水を含有する溶媒トラップでシリンダー中の溶液を覆った。通常、試料溶液を２５℃に保持して、使い捨てシリンダーに注いで移し、その後、５分待って試料の温度を２５℃の測定温度に到達させた。測定は２５℃で１０〜１０００ｓ−１の定常剪断速度掃引により実施した。剪断速度１００ｓ−１における粘度の値を溶液の粘度としてｍＰａ・ｓ単位で報告した。なお、異なる溶液について測定したすべてで、剪断速度１００ｓ−１付近での粘度が剪断速度に依存することはなかった。
【００８７】
［生産率］
連続ナノファイバ電界紡糸プロセスの生産率［ｇ／ｈｒ］を、１時間に製造されるメンブレンまたはナノウェブの量と定義する。生産率の測定にあたり、連続紡糸ナノファイバメンブレンの層から、直径４７ｍｍの円形試料（いわゆるディスク）を打ち抜く。五（５）枚のディスクの重さを測定し、数平均値を計算する。この平均値から次式を使用して生産率を計算する。
【数１】
0005776114.tif 000002
式中、
Ｐ＝生産率［ｇ／ｈｒ］
Ｍ＝ディスク１枚当たりの堆積した物質の平均重さ［ｇ］
Ｏ＝ディスクの表面積［ｍ２］
Ｓ＝線速［ｍ／ｈｒ］
Ｗ＝電極の幅［ｍ］
【００８８】
［ナノファイバのキャラクタリゼーション：ファイバ径、数平均および分布と標準偏差］
ファイバの数平均径を決定するために、十（１０）個の試料をナノファイバウェブ層から採取し、それぞれについて、倍率５，０００×で走査電子顕微鏡（ＳＥＭ）像を撮像した。各写真から十（１０）個の明瞭に識別できるナノファイバの直径を測定し記録して、合計百（１００）個の個別の測定値を得た。欠陥は含めない（すなわち、ナノファイバ塊、ポリマー滴、ナノファイバの交差部分）。ファイバ径の分布は、これら百個の個々の測定値からなる。これらの百（１００）個の個々の測定値から、ファイバの数平均径（ｄ）および標準偏差（Ｓ）を計算する。
【００８９】
［材料］
ＰＡ４６−１／７  ポリアミド４６ポリマー、全て直鎖状、ＭＷは１３，０００ｇ／Ｍｏｌ〜６５，０００ｇ／Ｍｏｌで異なる、全て標準的な重合法により国内のＤＳＭで製造。
ＰＡ４６−Ｘ  Ａｌｄｒｉｃｈから入手したＰＡ４６サンプル（製品番号４４，２９９−２）
ＰＡ６−１／２  ポリアミド６ポリマー、両者とも直鎖状、Ｍｗはそれぞれ３０，０００および４１，０００ｇ／Ｍｏｌ、両者とも標準的な重合法を使用して国内のＤＳＭで製造。
ギ酸  工業用グレード、ギ酸９５％、水５％。
【００９０】
上記ＧＰＣ法により、全てのポリマー材料について特性評価を行った。ＰＡ４６−ＸはＡｌｄｒｉｃｈから入手したＰＡ４６サンプルであり、ＧＰＣでより詳しく分析し、結果をＰＡ４６−１のものと共に表１に併せ示す。
【００９１】
【表１】
0005776114.tif 000003
【００９２】
Ａｌｄｒｉｃｈ製品はＰＡ４６−１よりはるかに高いＭｗを有しており、実際、本発明の範囲外のもののようであった。なお、さらに、両製品は、直鎖状ポリマーの指標となるＭａｒｋ−Ｈｏｕｗｉｎｋプロットを示した。
【００９３】
［電界紡糸用ポリマー溶液の製造］
１０〜３０ｇの範囲のポリマー粉末または粒子を秤量し、２００ｍｌの９５％ギ酸（プロアナライズ（Ｐｒｏａｎａｌｙｓｅ）グレード、Ｍｅｒｃｋ製）に加えた。密閉フラスコ中、室温（２５℃）で、マグネティックスターラーを使用して溶液を１２時間撹拌した。その後、上記の方法で、２５℃、剪断速度１００ｓ−１における溶液粘度を測定した。
【００９４】
異なる量のポリマーを使用して異なる濃度の溶液を製造した。得られた粘度のデータを濃度対粘度でプロットし、これを、予め選択した粘度の溶液を製造するのに必要な材料の量を特定するために使用した。異なるポリマーについてそれぞれ約６００ｍＰａ・ｓおよび１０００ｍＰａ・ｓの粘度の溶液であって、さらに別の実験で使用される溶液を、上記と同じ方法で、プロットから算出された特定の量から出発して製造した。溶液の製造後、その粘度を測定した。表２および３にこれらの溶液に関連するデータを示した。
【００９５】
［ノズルフリー電界紡糸装置によるナノファイバの電界紡糸］
装置チャンバー、溶液槽、１８ｃｍ回転４線式シリンダー型電極、トップ電極、および空気循環システムを備える、Ｃｚｅｃｈ  ＲｅｐｕｂｌｉｃのＥｌｍａｒｃｏ  ｓ．ｒ．ｏ．製、ＮＳ  Ｌａｂ  ５００を使用してナノファイバを紡糸した。電極が溶液槽を通って回転するとき、そのワイヤ上に溶液の一部を同伴させる。
基材として、厚さ約０．０１ｍｍの標準的な家庭用アルミホイルを使用した。全ての実験で、４線式１８ｃｍ幅の電極を使用した。紡糸距離および印加電圧は全ての実験で固定し、それぞれ１０ｃｍおよび６０ｋＶとした。装置チャンバー内の相対湿度は、プリセット値（それぞれ４５、３８および２７％ＲＨ）に設定およびコントロールし、各紡糸実験の間、標準相対湿度計を使用して連続的に測定した。乾燥空気条件を得るために、装置下部の空気吸入ゾーンにシリカゲル粒子を置いた。より高い湿度条件が必要な場合は、塩の飽和溶液または熱水容器のいずれかを装置チャンバー内に置いた。
【００９６】
使用したポリマー溶液を２５℃または２９℃の温度で供給し、装置チャンバー内の空調システムを使用してその温度に維持した。実験の間、温度を測定し、報告した。基材速度として０．１３ｍ／分を使用し、下部シリンダー型電極には５０Ｈｚの回転周波数を使用した。各実験は少なくとも３分間行い、得られた、ナノファイバ堆積層で被覆された基材を回収した。
【００９７】
ナノファイバの堆積層から、生産率、ナノウェブの坪量、ファイバの数平均径およびファイバ径分布を調べた。
【００９８】
異なる相対湿度で行った異なるポリマー溶液の結果を、さらに下表にまとめる。
【００９９】
【表２】
0005776114.tif 000004
【０１００】
データセットの最初の部分（パートＡ）は、実施例Ｉの比較的低ＭｗのＰＡ４６でかなり高い生産性が得られたことを示している。比較実験Ａの比較的高ＭｗのＰＡ４６で、また比較実験Ｂの低ＭｗのＰＡ６では、生産率が非常に低くなっている。この低い生産率は、濃度が実施例Ｉに比べやや低いものの、比較実験Ａよりはるかに高い比較実験ＢのＰＡ６のデータから明らかなように、濃度がより低いというだけでは説明することはできない。さらに、高ＭｗのＰＡ４６では、非常に低濃度で既にファイバ径は非常に大きくなっている。
【０１０１】
データセットの第２の部分（パートＢ）は、相対湿度が低いと、生産率が著しく増大することを示している。生産率は、比較実験Ｃから実施例ＩＩになると、すなわち、ポリアミド４６のＭｗが低下すると増加する。比較実験Ｄ、すなわち、３つの全実験の中でＭｗは最も小さく、かつ濃度が最も高いＰＡ−６で、生産率が最も低くなっている。
【０１０２】
データセットの最後の部分（パートＣ）は、加工中の温度を上昇させると、実施例ＩＩＩと実施例ＩＩを比較すると明らかなように、ファイバ径やその分布に殆ど影響することなく、生産率がより増大することを示している。さらに、ＰＡ４６のＭｗをより減少させると、重大なビーズの生成を全く引き起こすことなく、生産率をより増大させることができる。これは、２つの比較実験ＢとＤが両者ともいくらかのビーズを生成したことと対照的である。
【０１０３】
なお、さらに、標準偏差値が小さいことから明らかなように、ＰＡ４６を使用した全ての実施例で、生産率の変動が非常に小さく、かつファイバの分布幅が狭かった（但し、実施例ＩＶ、およびＭｗが最も小さいＰＡ４６を用いた実施例では、ファイバの分布幅はやや広かった）。これらのポリマーでは、細径のファイバおよび最高の生産率が得られ、ビーズの生成は起こらなかった。これらの結果は、ピリジンを添加するなどの他の手段を使用せずに、高濃度の溶液を用いることによって達成された。
【０１０４】
［マルチノズル電界紡糸］
国際公開第０５／０７３４４１Ａ１号パンフレットに記載のものに類似したマルチノズル電界紡糸装置を使用した。紡糸距離および印加電圧は全ての実験で固定し、それぞれ１２ｃｍおよび３２ｋＶとした。基材速度は０．７ｍ／分を選んだ。大気温度および湿度は、２５℃および４０％ＲＨにコントロールした。実験では、ギ酸／水が８５／１５（重量／重量）の溶媒中で、数平均分子量が異なるＰＡ４６ポリマーから溶液を製造した。電界紡糸プロセスには、約１０００ｍＰａ・ｓの粘度を有するポリマー溶液を使用した。データおよび結果を表３にまとめた。
【０１０５】
【表３】
0005776114.tif 000005
【０１０６】
本発明の実施例ＶＩおよびＶＩＩのポリマーは、比較実験ＥおよびＦと比べて、低粘度を保持しつつ、はるかに高濃度とすることができ、かつ電界紡糸プロセスをより円滑に進めながら、より高い生産能力を達成することができた。結果は、また、高濃度を使用でき、かつ、依然細径のナノファイバが得られることを示している。
【０１０７】
［溶液安定性］
２００ｍｌの異なる溶媒混合物およびシステムに、特定量のポリマー粉末または粒子を加えた。この研究では、３つの異なる高純度溶媒成分、すなわち、９９．９％ギ酸、エタノールおよび水を使用した。異なる溶媒ブレンド物の組成を表３に示す。密閉フラスコ中、室温で、マグネティックスターラーを使用して溶液を１２時間撹拌した。この１２時間が経過後、溶液の粘度を、Ａｎｔｏｎ  Ｐａａｒ  Ｐｈｙｓｉｃａ  ＭＣＲ５０１レオメータにより、上記の方法で測定した。フラスコを室温条件で保存し、８週間に数回、溶液の粘度を測定した。４週間後および８週間後の試験結果を初期粘度と比較し、減少率（初期粘度のパーセントで表す）を表４に示す。
【０１０８】
【表４】
0005776114.tif 000006
【０１０９】
表中のデータは、より低Ｍｗのポリマー溶液、すなわち、本発明の実施例ＶＩＩＩおよびＩＸが、高Ｍｗポリマーの溶液より、はるかに良好な粘度安定性を有しており、本発明の方法が、他のポリマーより長い待機時間（ｓｔａｎｄ  ｔｉｍｅｓ）で稼働可能であることを示している。